예를 들어, FPD(플랫 패널 디스플레이)의 제조에 있어서는, 소위 포토 리소그래피 공정에 의해 회로 패턴을 형성하는 것이 행해지고 있다.이 포토 리소그래피 공정에서는, 특허 문헌 1에도 기재되어 있는 바와 같이, 글래스 기판 등의 피처리 기판에 소정의 막을 성막한 후, 포토레지스트(이하, 레지스트라고 함)가 도포되고, 레지스트 중의 용제를 증발시키는 예비 건조 처리(감압 건조 및 프리베이크 처리)에 의해 레지스트막(감광막)이 형성된다.  그리고 회로 패턴에 대응하여 상기 레지스트막이 노광되고, 이것이 현상 처리되어, 패턴 형성된다.그런데 이와 같은 포토 리소그래피 공정에 있어서는, 도 15의 (a)에 도시한 바와 같이 레지스트 패턴(R)에 다른 막 두께[후막부(R1)와 박막부(R2)]를 갖게 하고, 이것을 이용하여 복수회의 에칭 처리를 행함으로써 포토마스크 수 및 공정 수를 저감시키는 것이 가능하다.  또한, 그와 같은 레지스트 패턴(R)은, 1매에서 광의 투과율이 다른 부분을 갖는 하프톤 마스크를 사용하는 하프(하프톤) 노광 처리에 의해 얻을 수 있다.이 하프 노광이 적용된 레지스트 패턴(R)을 사용한 경우의 회로 패턴 형성 공정에 대해 도 15의 (a) 내지 (e)를 사용하여 구체적으로 설명한다.예를 들어, 도 15의 (a)에 있어서, 글래스 기판(G) 상에 게이트 전극(200), 절연층(201), a―Si층(논도프 아몰퍼스 Si층)(202a)과 n＋a―Si층(202b)(인도프 아몰퍼스 Si층)으로 이루어지는 Si층(202), 전극을 형성하기 위한 메탈층(203)이 순서대로 적층되어 있다.또한, 메탈층(203) 상에는, 균일하게 레지스트막이 형성된 후, 감압 건조 및 프리베이크 처리에 의해 레지스트 중의 용제가 증발되고, 그 후 상기 하프 노광 처리 및 현상 처리에 의해, 레지스트 패턴(R)이 형성된다.이 레지스트 패턴(R)[후막부(R1) 및 박막부(R2)]의 형성 후, 도 15의 (b)에 도시한 바와 같이, 이 레지스트 패턴(R)을 마스크로 하고, 메탈층(203)의 에칭(1회째의 에칭)이 행해진다.계속해서, 레지스트 패턴(R) 전체에 대해, 플라즈마 중에서 애싱(회화) 처리가 실시된다.  이에 의해, 도 15의 (c)에 도시한 바와 같이 막 두께가 절반 정도로 감막(減膜)된 레지스트 패턴(R3)이 얻어진다.그리고 도 15의 (d)에 도시한 바와 같이, 이 레지스트 패턴(R3)을 마스크로서 이용하여, 노출되는 메탈층(203)이나 Si층(202)에 대한 에칭(2회째의 에칭)이 행해지고, 마지막으로 도 15의 (e)에 도시한 바와 같이 레지스트(R3)를 제거함으로써 회로 패턴이 얻어진다.그러나 상기한 바와 같이 후막(R1)과 박막(R2)이 형성된 레지스트 패턴(R)을 사용하는 하프 노광 처리에 있어서는, 레지스트 패턴(R)의 형성 시에, 그 막 두께가 기판 면 내에서 불균일한 경우, 형성하는 패턴의 선 폭이나 패턴 간의 피치가 변동된다고 하는 과제가 있었다.즉, 도 16의 (a) 내지 (e)를 사용하여 구체적으로 설명하면, 도 16의 (a)는 레지스트 패턴(R) 중, 박막부(R2)의 두께(t2)가, 도 15의 (a)에 도시한 두께(t1)보다도 두껍게 형성된 경우를 도시하고 있다.이 경우에 있어서, 도 14에 나타낸 공정과 마찬가지로, 메탈막(203)의 에칭[도 16의 (b)], 레지스트 패턴(R) 전체에 관한 애싱 처리[도 16의 (c)]가 실시된다.여기서, 도 16의 (c)에 도시한 바와 같이, 막 두께가 절반 정도로 감막된 레지스트 패턴(R3)이 얻어지지만, 제거되는 레지스트막의 두께는, 도 15의 (c)의 경우와 동일하므로, 도시하는 한 쌍의 레지스트 패턴(R3) 간의 피치(p2)는, 도 15의 (c)에 도시하는 피치(p1)보다도 좁게 된다.따라서 그 상태로부터, 메탈막(203) 및 Si층(202)에 대한 에칭[도 16의 (d)] 및 레지스트 패턴(R3)의 제거[도 16의 (e)]를 거쳐 얻어진 회로 패턴은, 그 피치(p2)가 도 15의 (e)에 도시하는 피치(p1)보다도 좁은 것으로 되어 있었다(회로 패턴의 선 폭이 넓게 되어 있었다).상기 과제에 대해, 종래는 노광 처리 시에 광을 투과시키는 마스크 패턴마다, 레지스트 패턴(R)에 있어서의 막 두께가 원하는 값보다도 두껍게 형성되는 소정 부위를 막 두께 측정에 의해 특정하고, 그 부위의 노광 감도를 높게 하는 수단이 취해져 있다.즉, 노광 처리 전에 레지스트막을 가열하여 용제를 증발시키는 프리베이크 처리에 있어서, 기판 면 내의 가열량에 차이를 갖게 하여, 상기 소정 부위에 있어서의 노광 감도를 변화시킴으로써, 현상 처리 후의 잔여막 두께가 조정(면 내 균일화)되어 있다.구체적으로는, 프리베이크 처리에 사용하는 히터를 복수의 영역으로 분할하고, 분할된 히터를 독립적으로 구동 제어함으로써 에어리어마다 온도 조정이 행해지고 있다.또한, 기판을 지지하는 프록시미티 핀의 높이 변경(히터와 기판 사이의 거리 변경)에 의해 가열 온도의 조정이 행해지고 있다.
이 문장들은 임의의 순서로 섞여 있습니다. 모든 문장을 활용하여 원본 단락의 순서와 내용을 올바른 순서로 재구성하세요.
#문장 리스트: [' 이에 의해, 도 15의 (c)에 도시한 바와 같이 막 두께가 절반 정도로 감막(減膜)된 레지스트 패턴(R3)이 얻어진다.그리고 도 15의 (d)에 도시한 바와 같이, 이 레지스트 패턴(R3)을 마스크로서 이용하여, 노출되는 메탈층(203)이나 Si층(202)에 대한 에칭(2회째의 에칭)이 행해지고, 마지막으로 도 15의 (e)에 도시한 바와 같이 레지스트(R3)를 제거함으로써 회로 패턴이 얻어진다.그러나 상기한 바와 같이 후막(R1)과 박막(R2)이 형성된 레지스트 패턴(R)을 사용하는 하프 노광 처리에 있어서는, 레지스트 패턴(R)의 형성 시에, 그 막 두께가 기판 면 내에서 불균일한 경우, 형성하는 패턴의 선 폭이나 패턴 간의 피치가 변동된다고 하는 과제가 있었다.즉, 도 16의 (a) 내지 (e)를 사용하여 구체적으로 설명하면, 도 16의 (a)는 레지스트 패턴(R) 중, 박막부(R2)의 두께(t2)가, 도 15의 (a)에 도시한 두께(t1)보다도 두껍게 형성된 경우를 도시하고 있다.이 경우에 있어서, 도 14에 나타낸 공정과 마찬가지로, 메탈막(203)의 에칭[도 16의 (b)], 레지스트 패턴(R) 전체에 관한 애싱 처리[도 16의 (c)]가 실시된다.여기서, 도 16의 (c)에 도시한 바와 같이, 막 두께가 절반 정도로 감막된 레지스트 패턴(R3)이 얻어지지만, 제거되는 레지스트막의 두께는, 도 15의 (c)의 경우와 동일하므로, 도시하는 한 쌍의 레지스트 패턴(R3) 간의 피치(p2)는, 도 15의 (c)에 도시하는 피치(p1)보다도 좁게 된다.따라서 그 상태로부터, 메탈막(203) 및 Si층(202)에 대한 에칭[도 16의 (d)] 및 레지스트 패턴(R3)의 제거[도 16의 (e)]를 거쳐 얻어진 회로 패턴은, 그 피치(p2)가 도 15의 (e)에 도시하는 피치(p1)보다도 좁은 것으로 되어 있었다(회로 패턴의 선 폭이 넓게 되어 있었다).상기 과제에 대해, 종래는 노광 처리 시에 광을 투과시키는 마스크 패턴마다, 레지스트 패턴(R)에 있어서의 막 두께가 원하는 값보다도 두껍게 형성되는 소정 부위를 막 두께 측정에 의해 특정하고, 그 부위의 노광 감도를 높게 하는 수단이 취해져 있다.즉, 노광 처리 전에 레지스트막을 가열하여 용제를 증발시키는 프리베이크 처리에 있어서, 기판 면 내의 가열량에 차이를 갖게 하여, 상기 소정 부위에 있어서의 노광 감도를 변화시킴으로써, 현상 처리 후의 잔여막 두께가 조정(면 내 균일화)되어 있다.구체적으로는, 프리베이크 처리에 사용하는 히터를 복수의 영역으로 분할하고, 분할된 히터를 독립적으로 구동 제어함으로써 에어리어마다 온도 조정이 행해지고 있다.또한, 기판을 지지하는 프록시미티 핀의 높이 변경(히터와 기판 사이의 거리 변경)에 의해 가열 온도의 조정이 행해지고 있다.', '예를 들어, FPD(플랫 패널 디스플레이)의 제조에 있어서는, 소위 포토 리소그래피 공정에 의해 회로 패턴을 형성하는 것이 행해지고 있다.이 포토 리소그래피 공정에서는, 특허 문헌 1에도 기재되어 있는 바와 같이, 글래스 기판 등의 피처리 기판에 소정의 막을 성막한 후, 포토레지스트(이하, 레지스트라고 함)가 도포되고, 레지스트 중의 용제를 증발시키는 예비 건조 처리(감압 건조 및 프리베이크 처리)에 의해 레지스트막(감광막)이 형성된다.', ' 또한, 그와 같은 레지스트 패턴(R)은, 1매에서 광의 투과율이 다른 부분을 갖는 하프톤 마스크를 사용하는 하프(하프톤) 노광 처리에 의해 얻을 수 있다.이 하프 노광이 적용된 레지스트 패턴(R)을 사용한 경우의 회로 패턴 형성 공정에 대해 도 15의 (a) 내지 (e)를 사용하여 구체적으로 설명한다.예를 들어, 도 15의 (a)에 있어서, 글래스 기판(G) 상에 게이트 전극(200), 절연층(201), a―Si층(논도프 아몰퍼스 Si층)(202a)과 n＋a―Si층(202b)(인도프 아몰퍼스 Si층)으로 이루어지는 Si층(202), 전극을 형성하기 위한 메탈층(203)이 순서대로 적층되어 있다.또한, 메탈층(203) 상에는, 균일하게 레지스트막이 형성된 후, 감압 건조 및 프리베이크 처리에 의해 레지스트 중의 용제가 증발되고, 그 후 상기 하프 노광 처리 및 현상 처리에 의해, 레지스트 패턴(R)이 형성된다.이 레지스트 패턴(R)[후막부(R1) 및 박막부(R2)]의 형성 후, 도 15의 (b)에 도시한 바와 같이, 이 레지스트 패턴(R)을 마스크로 하고, 메탈층(203)의 에칭(1회째의 에칭)이 행해진다.계속해서, 레지스트 패턴(R) 전체에 대해, 플라즈마 중에서 애싱(회화) 처리가 실시된다.', ' 그리고 회로 패턴에 대응하여 상기 레지스트막이 노광되고, 이것이 현상 처리되어, 패턴 형성된다.그런데 이와 같은 포토 리소그래피 공정에 있어서는, 도 15의 (a)에 도시한 바와 같이 레지스트 패턴(R)에 다른 막 두께[후막부(R1)와 박막부(R2)]를 갖게 하고, 이것을 이용하여 복수회의 에칭 처리를 행함으로써 포토마스크 수 및 공정 수를 저감시키는 것이 가능하다.']